(57)【要約】【課題】食品容器または飲料容器などの容器内の酸素を補足可能な酸素捕捉構造体を提供する。【解決手段】容器（２２）は、酸素感受性飲料、例えばビタミンＣ含有飲料を含む。クロージャ（４０）は容器（２２）の口部（２８）を密封する。クロージャは、水素発生手段と、水素と酸素との間の反応を触媒するための触媒とを含む酸素捕捉構造体（例えば、クロージャ）を含む。【選択図】図３
2019194109.tif 000002
【特許請求の範囲】
【請求項１】
容器であって、
前記容器の容器本体のためのクロージャを構成する酸素捕捉構造体（ＯＳＳ）と、
水素と酸素との間の反応を触媒するために添加される触媒を含まない前記容器本体と、を含み、
前記クロージャは、前記容器本体に取り付けられ、
前記ＯＳＳは、水分との反応で水素分子を発生するように構成された活性材料を含む水素発生手段と、水素と酸素との間の反応を触媒するための触媒と、前記活性材料への水分の移動を制御するための制御手段と、を含み、
前記制御手段の少なくとも一部は第１の層内に提供され、第２の層が、前記活性材料が関連付けられるマトリックスを含む前記水素発生手段を含み、
前記第１の層および前記第２の層の少なくとも一方に触媒が分散され、前記第１および第２の層の体積の合計がｍｍ３単位での「ｓｕｍ−ｖｏｌ」と定義され、前記ＯＳＳが、ｍｍ３単位での前記「ｓｕｍ−ｖｏｌ」の単位当たり０．２０μｇ未満の触媒を含み、
触媒体積−面積比（ＣＶＲ）が次式：
【数１】
2019194109.tif 000010
のように定義され、前記ＣＶＲが０．２以上であり、
前記制御手段は、第１の放出比を制御するように構成されており、
前記第１の放出比は、次のように定義され：
【数２】
2019194109.tif 000011
前記第１の放出比が、４未満であり、且つ０．５よりも大きい、容器。
【請求項２】
前記ＯＳＳが、最大面積を有するＯＳＳの面によって画定される第１の構造領域を含み、前記ＯＳＳが、前記第１の構造領域のｍｍ２単位での単位面積当たり０．０１μｇ未満の触媒を含む、請求項１に記載の容器。
【請求項３】
前記ＯＳＳが０．０００２００ｇ未満の触媒を含む、請求項１または２に記載の容器。
【請求項４】
前記ＯＳＳが前記ＯＳＳの全重量に基づいて１００ｐｐｍ未満の触媒を含む、請求項１〜３のいずれか一項に記載の容器。
【請求項５】
前記触媒が、前記ＯＳＳの一体化部分である１つまたは複数の材料内に分散され、前記触媒が分散される前記材料が前記ＯＳＳ内の第１の構造体積を占有し、前記第１の構造体積が１５０００ｍｍ３未満であり且つ少なくとも１００ｍｍ３である、請求項１〜４のいずれか一項に記載の容器。
【請求項６】
前記触媒が分散される前記材料が、前記材料のｍｍ３単位での単位体積当たり０．００５μｇ以上の触媒を含む、請求項５に記載の容器。
【請求項７】
前記第１の構造体積が０．００００００５０ｇ〜０．０００１６０ｇの触媒を含む、請求項５または６に記載の容器。
【請求項８】
前記触媒体積−面積比（ＣＶＲ）が０．８〜１．５の範囲である、請求項１〜７のいずれか一項に記載の容器。
【請求項９】
前記制御手段が５．０ｇ・ｍｍ／ｍ２・日未満の水蒸気透過率を有する材料の層を含む、請求項１〜８のいずれか一項に記載の容器。
【請求項１０】
前記第１および第２の層の少なくとも１つが、１００ｐｐｍ未満の前記触媒を含む、請求項１〜９のいずれか一項に記載の容器。
【請求項１１】
前記第１および第２の層が合わせて５０ｐｐｍ未満の触媒を含む、請求項１〜１０のいずれか一項に記載の容器。
【請求項１２】
前記第１の層が前記触媒の少なくとも一部を含む、請求項１〜１１のいずれか一項に記載の容器。
【請求項１３】
前記第１の層の最大厚さが５ｍｍ未満であり、前記第２の層の最大厚さが３ｍｍ未満である、請求項１〜１２のいずれか一項に記載の容器。
【請求項１４】
前記ＯＳＳが、３層以下の層を含む触媒含有構造を含み、前記触媒含有構造が、使用中の容器本体の内部に露出された表面積を有し、前記表面積が５０００ｍｍ２未満である、請求項１〜１３のいずれか一項に記載の容器。
【請求項１５】
前記水素発生手段の重量を前記ＯＳＳ中の触媒の重量で割った比率が５０〜２００００の範囲である、請求項１〜１４のいずれか一項に記載の容器。
【請求項１６】
前記クロージャが０．０００２００ｇ未満の触媒を含む、請求項１５に記載の容器。
【請求項１７】
前記クロージャが前記クロージャの全重量に基づいて１０ｐｐｍ未満の触媒を含む、請求項１〜１６のいずれか一項に記載の容器。
【請求項１８】
前記クロージャの前記第１の層の最大厚さが５ｍｍ未満であり、前記クロージャの前記第１および第２の層が合わせて５０ｐｐｍ未満の触媒を含み、前記第２の層が３ｍｍ未満の最大厚さを有する、請求項１〜１７のいずれか一項に記載の容器。
【請求項１９】
水素発生手段の重量を高分子マトリックスの重量で割った比率が０．０２〜０．２５の範囲にあるか、または、水素発生手段の重量を前記クロージャ内の触媒の重量で割った比率が５０〜２００００の範囲にあるか、または、前記比率の両方が、それぞれ対応する前記範囲にある、請求項１〜１８のいずれか一項に記載の容器。
【請求項２０】
前記容器本体が製品を含有するための内部容積を有し、前記ＯＳＳが、前記容器本体のｍｍ３単位での単位内部容積当たり０．００１μｇ未満の触媒を含む、請求項１〜１９のいずれか一項に記載の容器。
【請求項２１】
前記容器が、２０ｗ／ｖ  ｐｐｍの酸素規格を有する製品を含む、請求項１〜２０のいずれか一項に記載の容器。
【請求項２２】
前記容器が、ワイン、茶、フルーツジュース、ビタミン強化水、ソース、ならびにトマトベースの飲料および食品から選択される製品を含有する、請求項１〜２１のいずれか一項に記載の容器。
【請求項２３】
前記容器がビタミンＣ含有製品を含有する、請求項１〜２２のいずれか一項に記載の容器。
【請求項２４】
前記ＯＳＳが、前記容器本体のｍｍ３単位での単位内部容積当たり０．０００５μｇ未満の触媒を含む、請求項１〜２３のいずれか一項に記載の容器。
【請求項２５】
前記ＯＳＳが、前記容器本体のｍｍ３単位での単位内部容積当たり０．００００１μｇ未満の触媒を含む、請求項１〜２４のいずれか一項に記載の容器。
【請求項２６】
前記水素発生手段は、少なくとも９０日間水素を発生させるように構成されている、請求項１〜２５のいずれか一項に記載の容器。
【請求項２７】
酸素との接触の結果としての劣化から酸素感受性の消耗品を保護する方法であって、
容器内に前記消耗品を梱包することを含み、
前記容器は、酸素捕捉構造体（ＯＳＳ）を取り込んだクロージャを含み、前記ＯＳＳは、前記容器の透過性の容器本体に対して固定され、前記透過性の容器本体は水素と酸素との間の反応を触媒するために添加される触媒を含まず、
前記ＯＳＳは、水分との反応で水素分子を発生するように構成された活性材料を含む水素発生手段と、水素と酸素との間の反応を触媒するための触媒と、前記活性材料への水分の移動を制御するための制御手段と、を含み、
前記制御手段の少なくとも一部は第１の層内に提供され、第２の層が、前記活性材料が関連付けられるマトリックスを含む前記水素発生手段を含み、
前記第１の層および前記第２の層の少なくとも一方に触媒が分散され、前記第１および第２の層の体積の合計がｍｍ３単位での「ｓｕｍ−ｖｏｌ」と定義され、前記ＯＳＳが、ｍｍ３単位での前記「ｓｕｍ−ｖｏｌ」の単位当たり０．２０μｇ未満の触媒を含み、
触媒体積−面積比（ＣＶＲ）が次式：
【数３】
2019194109.tif 000012
のように定義され、前記ＣＶＲが０．２以上であり、
前記制御手段は、第１の放出比を制御するように構成されており、
前記第１の放出比は、次のように定義され：
【数４】
2019194109.tif 000013
前記第１の放出比が、４未満であり、且つ０．５よりも大きい、方法。
【請求項２８】
前記容器本体が、ポリエステルで画定された壁を含む、請求項１〜２６のいずれか一項に記載の容器。
【発明の詳細な説明】
【技術分野】
【０００１】
本発明は、酸素の捕捉、限定はされないが特に、例えば食品容器または飲料容器などの容器内の酸素の捕捉に関する。
【背景技術】
【０００２】
特許文献１には、容器内に取り込まれた活性物質を必要とする化学反応で水素分子を発生させるための水素発生手段を含む容器が記載される。水素分子と、容器内に入る酸素分子との間の反応を触媒するための触媒が容器と関連付けられ、それにより、酸素を捕捉して、酸素の存在に起因および／または関連する分解から容器の内容物を保護する。従って、プラスチック、例えばポリエチレンテレフタレート容器内に包装された食品および飲料の貯蔵期間が延長され得る。特許文献１における特定の例は、ＰＥＴおよびパラジウム触媒の混合物からブロー成形されることにより、触媒がボトル壁全体にわたって分配されたＰＥＴボトルに関して、発明の効力を実証する。水素は、水素化ホウ素ナトリウムを含有するプラーク（ｐｌａｑｕｅ）から生成される。ボトルには水道水が充填される。結果は、２か月の試験期間にわたって測定可能な酸素濃度の増大はないことを示す（実施例１２）。
【０００３】
また特許文献２も容器内の酸素の捕捉に関する。この場合、容器のための広範なクロージャが記載される。記載される種々のクロージャ設計の効力についてのデータは示されていない。
【０００４】
あまり酸素感受性でない食品または飲料を含有する容器からの酸素の捕捉は困難であるが、非常に酸素感受性である消耗品（例えば、ワインまたはフルーツジュース）を含有する容器からの十分に迅速な酸素の捕捉はさらにより困難であり、酸素は、酸素と消耗品との反応の速度よりも速い速度で捕捉および／または反応除去されなければならない。
【０００５】
ジュースは酸素に対して非常に感受性であるビタミンＣ（アスコルビン酸）を含有し、包装されたジュースの貯蔵期間（最初に開放する前および後）の延長は、酸素の急速な捕捉を必要とする。
【０００６】
図１は特許文献１および特許文献２に記載されるタイプの酸素捕捉技術を取り込んだジュースボトルの概略図である。ボトル２は、クロージャ４と、アスコルビン酸を含有するジュース８を含有する本体６とを含む。クロージャ４は、ヘッドスペース９を満たす水分と接触すると水素を発生させる水素化物を取り込んでおり、本体６は、パラジウム触媒を取り込んだＰＥＴを含む。図示されるように、酸素（Ｏ２）は本体６を透過し、水素はクロージャ内で発生される。水素はヘッドスペースに入り、一部はジュース中に溶解し、その結果水素は本体６全体に広がり、そこで水素がパラジウム触媒と結合し、それにより触媒が活性化される。酸素は本体６を透過すると、いずれかの時点で次に水素で活性化された触媒に近接し、その結果、酸素が急速に捕捉されるので、非常に低濃度の酸素だけがジュース８中に存在し、それにより、ジュース中のアスコルビン酸との反応に利用可能な酸素が最小限にされる。結果として、ジュースの分解が最小限にされ、クロージャ内の水素化物が十分な水素を発生する限り、このような保護は存続するであろう。
【０００７】
容器内容物の酸素からの保護に対するその他の解決法は、ガスバリアを画定して酸素の容器内への移動を防止するように容器壁全体を構築することを含む。例えば、壁は多層を含んでいてもよく、かつ／または、例えばＰＬＡＳＭＡＸ（商標）シリコーンオキシドを用いてコーティングされていてもよい。別の商業化が可能なＰＥＴ容器の解決法は、酸化可能なポリマー（例えば、ＡＭＯＳＯＲＢ（商標））および触媒を容器壁全体にわたって取り込むことを含む。壁を透過する酸素は、容器内容物中へ移動する前に、酸化可能なポリマーとの反応によって捕捉される。
【０００８】
従って、記載される商業化が可能な解決法は、酸素が最初に容器と接触する時点で酸素を捕捉する、または内容物への酸素の侵入を妨害するように容器壁全体を処理することによって問題に対処する。このような処理は、定義上、付加的な材料を、例えば容器に使用されるＰＥＴと関連付ける。そしてこのことにより、このような容器のリサイクリングは、１００％のＰＥＴを含む容器をリサイクルした場合と比較して、あまり簡単でなくなり得る。
【先行技術文献】
【特許文献】
【０００９】
【特許文献１】国際公開第２００８／０９０３５４号
【特許文献２】国際公開第２０１０／１１５９９２号
【発明の概要】
【発明が解決しようとする課題】
【００１０】
上記のことから、かなりの量の酸素が飲料に入る前に、かつ／または容器の内部に到達する前に、酸素を急速に補足できるように、酸素感受性の消耗品の保護は、大きい表面領域にわたってかつ／または本体の壁全体を通して触媒が分配されることを必要とすると予想される。しかしながら、本発明は、一態様において、上記のことに対して直観に反した驚くべき発見に基づく。
【００１１】
さらに、酸素捕捉システムは費用効率が高いことが望ましく、かつ／または使用される成分の費用を低減することが進行中の課題である。本発明は、別の態様においてこの問題に対処する。
【００１２】
また、広範な種類の容器への酸素捕捉手段の取込みを容易にすることも本発明の目的である。
一般的な言葉では、本発明の目的は、例えば食品容器および飲料容器内の酸素の捕捉に関連する問題に対処することである。
【課題を解決するための手段】
【００１３】
本発明の第１の態様によると、酸素捕捉構造（ｏｘｙｇｅｎ  ｓｃａｖｅｎｇｉｎｇ  ｓｔｒｕｃｔｕｒｅ）（本明細書では「ＯＳＳ」と称される）であって、
水分との反応で水素分子を発生するように構成された活性材料を含む水素発生手段と、
水素と酸素との間の反応を触媒するための触媒と
を含むＯＳＳが提供される。
【００１４】
「ｐｐｍ」への言及は、本明細書では、重量による「１００万分の一（ｐａｒｔｓ  ｐｅｒ  ｍｉｌｌｉｏｎ）」を指す。
前記ＯＳＳは、容器の任意の部分、例えば食品または飲料などの製品のためのカップまたはトレイまたは他の容器の、例えば内部底壁または内部側壁への取付けのためのものであってもよい（あるいはこれらに取り付けられてもよい）。ＯＳＳは、後述されるように、クロージャのためのものであってもよいし、あるいはクロージャの一部であってもよい。
【００１５】
前記ＯＳＳは、好ましくは、最大面積を有するＯＳＳの面によって画定される第１の構造領域を含む。前記ＯＳＳは、前記第１の構造領域の単位面積（ｍｍ２）当たり０．１０μｇ未満（例えば、０．０８μｇ未満または０．０６μｇ未満）の触媒を含み得る。ＯＳＳは、前記第１の構造領域の単位面積（ｍｍ２）当たり少なくとも０．０１μｇ、例えば少なくとも０．０２μｇの触媒を含み得る。
【００１６】
前記ＯＳＳは、０．０００２００ｇ未満、好ましくは０．０００１５０ｇ未満、より好ましくは０．０００１００ｇ未満の触媒を含み得る。
いくつかの実施形態では、前記ＯＳＳは、０．００００４０ｇ未満、適切には０．００００３５ｇ未満、好ましくは０．００００３０ｇ未満、より好ましくは０．００００２５ｇ未満、特に０．００００２０ｇ未満の触媒を含み得る。いくつかの場合には、ＯＳＳは、０．００００１５ｇ未満、０．００００１０ｇ未満またはさらに０．０００００８ｇ未満の触媒を含み得る。前記ＯＳＳは、少なくとも０．００００００５０ｇまたは少なくとも０．０００００１０ｇの触媒を含み得る。
【００１７】
前記ＯＳＳは、前記ＯＳＳの全重量に基づいて、１００ｐｐｍ未満、適切には６０ｐｐｍ未満、好ましくは４０ｐｐｍ未満、より好ましくは２０ｐｐｍ未満の触媒を含み得る。特に好ましい実施形態では、前記ＯＳＳは、前記ＯＳＳの全重量に基づいて、１０ｐｐｍ未満、適切には８ｐｐｍ未満、好ましくは６ｐｐｍ未満、より好ましくは５ｐｐｍ未満の触媒を含み得る。前記ＯＳＳは、少なくとも１ｐｐｍの触媒を含み得る。
【００１８】
触媒の効力を最大限にするために、触媒は十分に分散されることが好ましい。前記触媒は不均一であるのが適切である。不均一触媒の場合、平均触媒粒径は１μｍ（ミクロン）未満であることが好ましく、より好ましくは、平均触媒粒径は１００ナノメートル未満であり、特に好ましくは、平均触媒粒径は１０ナノメートル未満である。不均一触媒の場合、触媒粒子は自立（ｆｒｅｅ−ｓｔａｎｄｉｎｇ）していてもよいし、炭素、アルミナ、または他の同様の材料などの支持材料上に分散されていてもよい。
【００１９】
記載されるＯＳＳは種々のサイズ（例えば、直径）および形状を有することができ、それにより、種々のサイズの容器またはその一部に関連、例えば固定されるように構成され得る。
【００２０】
前記触媒は、好ましくは、前記ＯＳＳの一体化部分である１つまたは複数（例えば、２つ）の材料内に分散される。触媒が分散される材料は、好ましくは、ＯＳＳ内の第１の構造体積を占有する。第１の構造体積は、１５０００ｍｍ３未満、１０，０００ｍｍ３未満、８０００ｍｍ３未満、７０００ｍｍ３未満、６０００ｍｍ３未満、５０００ｍｍ３未満、４０００ｍｍ３未満、１５００ｍｍ３未満、１２００ｍｍ３未満、１０００ｍｍ３未満、８００ｍｍ３未満、７００ｍｍ３未満、５００ｍｍ３未満、または４００ｍｍ３未満であり得る。第１の構造体積は少なくとも１００ｍｍ３、または少なくとも１５０ｍｍ３または少なくとも２００ｍｍ３であり得る。
【００２１】
触媒体積−面積比（ＣＶＲ）は本明細書では以下のように定義される：
【００２２】
【数１】
2019194109.tif 000003
前記面は、好ましくは、前記面と垂直に延在する１つの（好ましくは２つの相互に直交する）平面に関して対称である。前記面は、少なくとも３つまたは少なくとも４つの辺を有することができ、例えば、前記面は正方形であっても矩形であってもよい。
【００２３】
前記面の領域は、好ましくは、実質的に円形の周囲を有する。前記領域は環状であっても円形であってもよい。
前記ＣＶＲは、少なくとも０．２であっても少なくとも０．３であってもよい。適切には、０．２〜１．５の範囲、好ましくは０．８〜１．２の範囲、より好ましくは０．９〜１．１の範囲であり得る。
【００２４】
触媒が分散される材料（例えば、前記第１の構造体積）は、前記材料の単位体積（ｍｍ３）当たり、少なくとも０．００５μｇ、適切には少なくとも０．０１０μｇ、好ましくは少なくとも０．０１５μｇの触媒を含み得る。触媒が２つ（またはそれを超える数）の異なる材料中に分散される場合、単位体積当たりのμｇ値は、適切には、２つ（またはそれを超える数）の層中の全触媒を層によって占有される全体積（ｍｍ３）で割った値を指す。触媒が分散される前記材料は、単位体積（ｍｍ３）当たり、０．２０μｇ未満、適切には０．１５μｇ未満、好ましくは０．１０μｇ未満、より好ましくは０．０８μｇ未満、特に０．０６μｇ未満の触媒を含み得る。
【００２５】
前記第１の構造体積は、０．００００００５０ｇ〜０．０００１６０ｇ、適切には０．００００００５０ｇ〜０．０００１０ｇの触媒を含み得る。いくつかの場合には、前記第１の体積は、０．００００００５０ｇ〜０．００００４０ｇ、例えば０．０００００１０ｇ〜０．００００２０ｇの触媒を含み得る。
【００２６】
前記水素発生手段は、適切には、前記活性材料が関連付けられるマトリックス材料を含む。
前記ＯＳＳは、好ましくは、水素分子を発生するように構成された前記活性材料への水分、例えば水または水蒸気（例えば、容器本体内に使用中に保持される材料由来）の移動を制御するための制御手段を含む。制御手段は、使用時に容器内の製品への材料の移行も制限し得る。記載される制御手段を提供することにより実質的な柔軟性が導入され、水素発生手段による水素の生成速度の制御が可能になり、容器の貯蔵期間を決定する水素の発生期間を調整することができる。例えば、長い貯蔵期間を達成するために、比較的多量の活性材料をマトリックスと関連させることができ、水素発生手段への水分の移動を制御することによって、活性材料の消費速度と同様に水素発生速度が制御される。対照的に、制御手段が存在しないと、比較的多量の活性材料はより速い速度で水素を生じ、より速く消費されるであろう。これは、容器の貯蔵期間が短くなり得ることを意味する。
【００２７】
前記制御手段は、好ましくは、第１の放出比（ｅｖｏｌｕｔｉｏｎ  ｒａｔｉｏ）を制御するように構成され、ここで、第１の放出比は次のように定義される：
【００２８】
【数２】
2019194109.tif 000004
前記第１の放出比は適切には４未満であり、好ましくは３未満、より好ましくは２未満である。この比は適切には０．５よりも大きく、好ましくは０．８よりも大きく、より好ましくは１以上である。
【００２９】
前記選択された最初の５日間は、例えば飲料を容器に充填してから４５日以内、適切には３０日以内、１５日以内、１０日以内または５日以内であり得る。
前記制御手段は、好ましくは、第２の放出比を制御するように構成され、ここで、第２の放出比は次のように定義される：
【００３０】
【数３】
2019194109.tif 000005
前記第２の放出比は適切には４未満であり、好ましくは３未満、より好ましくは２未満である。この比は適切には０．５よりも大きく、好ましくは０．８よりも大きく、より好ましくは１以上である。
【００３１】
前記制御手段は、好ましくは、第３の放出比を制御するように構成され、ここで、第３の放出比は次のように定義される：
【００３２】
【数４】
2019194109.tif 000006
前記第３の放出比は適切には４未満であり、好ましくは３未満、より好ましくは２未満である。この比は適切には０．５よりも大きく、好ましくは０．８よりも大きく、より好ましくは１以上である。
【００３３】
第１および第２の放出比の両方が適用され得る。好ましくは、第１、第２および第３の放出比が適用される。
適切には、水素発生手段への水分の移動のための唯一の経路は、前記制御手段を経由するものである。前記制御手段は、好ましくは、水素発生手段と容器内の水分源との間に連続したバリアを画定する。
【００３４】
他に明記されない限り、本明細書に記載される水透過率は、（米国材料試験協会年次規格集（Ａｍｅｒｉｃａｎ  Ｓｏｃｉｅｔｙ  ｆｏｒ  Ｔｅｓｔｉｎｇ  Ｍａｔｅｒｉａｌｓ  Ａｎｎｕａｌ  Ｂｏｏｋ  ｏｆ  Ｓｔａｎｄａｒｄｓ））ＡＳＴＭ手順Ｅ９６手順Ｅを用いて３８℃および９０％の相対湿度で測定される。
【００３５】
前記制御手段は、容器から活性材料への水分、例えば水蒸気の移動のための速度決定ステップを定義するように適切に選択される。適切には、制御手段を通って水素発生手段に向かう水分の移動速度は、水素発生手段（例えば、以下に記載されるようにそのマトリックス材料）を通る水の移動速度以下である（例えば、それより遅くてもよい）。好ましくは、上記のことを達成するために、制御手段の水蒸気透過率（ｇ・ｍｍ／ｍ２・日）をマトリックス材料の水蒸気透過率で割った比率は１以下、好ましくは０．７５以下、より好ましくは０．５以下である。いくつかの状況では、制御手段および前記マトリックス材料は同一の材料を含み、その場合、それぞれの材料を通る水蒸気透過率は実質的に同じであり得る。他の状況では、制御手段の水蒸気透過率は、制御手段を通って水素発生手段へ向かう水分の移動速度が、水素発生手段を通る移動速度よりも速いようなものであり得る。それにもかかわらず、このような状況では、制御手段の材料内で水分が「逆流」するために、制御手段は依然として水素発生に対する制御を行うことが分かり、このような制御手段の存在下での水素発生速度はこのような制御手段の非存在下での速度未満であることが分かる。
【００３６】
一実施形態では、制御手段の水蒸気透過率（ｇ・ｍｍ／ｍ２日）をマトリックス材料の水蒸気透過率で割った比率は、１５以下、１０以下、３以下、または２．６以下である。比率は、０〜１５、０〜１０または０〜３の範囲であってもよい。
【００３７】
別の実施形態では、前記制御手段は、前記水素発生手段の前記マトリックス材料（好ましくは、２つ以上の高分子マトリックス材料が前記マトリックス内に含まれる場合、前記高分子マトリックス材料が最大量で存在する）の水蒸気透過率と同一またはそれよりも低い水蒸気透過率（ｇ・ｍｍ／ｍ２・日）を有する材料、例えば高分子材料を含む。前記水素発生手段の前記マトリックス材料（好ましくは、２つ以上の高分子マトリックス材料が前記マトリックス内に含まれる場合、前記高分子マトリックス材料が最大量で存在する）の水蒸気透過率に対する、前記制御手段の材料、例えば高分子材料の水蒸気透過率の比率は、１以下、好ましくは０．７５以下、より好ましくは０．５以下であり得る。
【００３８】
前記制御手段は、５．０ｇ・ｍｍ／ｍ２日未満、適切には４．０ｇ・ｍｍ／ｍ２・日未満、好ましくは３．０ｇ・ｍｍ／ｍ２・日未満、より好ましくは２．０ｇ・ｍｍ／ｍ２・日未満の水蒸気透過率を有する材料、例えば高分子材料の層を含むことができる。
【００３９】
前記制御手段は、ＨＤＰＥ、ＰＰ、ＬＬＤＰＥ、ＬＤＰＥ、ＰＳ、ＰＥＴ、ＥＶＡ、ＳＥＢＳ、ナイロン（例えば、ナイロン−６）、熱可塑性エラストマー（ＴＰＥ）およびオレフィン系ブロックコポリマー（ＯＢＣ）、ならびにこれらのポリマーおよび他のポリマーの混合物から選択される高分子材料の１つまたは複数の層を含むことができる。
【００４０】
前記制御手段の少なくとも一部は、好ましくは、第１の層内に提供される。第２の層は、前記水素発生手段を含むことができる。前記第２の層は第１の層と隣接および／または接触（例えば、対面接触）していてもよい。制御手段が２つ以上の層を含む場合、制御手段の一部は前記第１の層によって画定され、一部は別の層によって画定され得る。
【００４１】
好ましい一実施形態では、例えば以下で図７において説明されるように、前記第１の層内の制御手段は、第２の層内に提供される前記水素発生手段を実質的に完全に封入し得る。
【００４２】
前記第２の層は、前記活性材料が関連付けられる、例えば包埋または好ましくは分散されるマトリックスを含み得る水素発生手段を取り込むことができる。前記マトリックスは、バルクポリマー中の水分の溶解度に基づいて選択される、適切には活性材料に対して化学的に不活性であるマトリックス材料、例えば高分子マトリックス材料を含むことができる。適切なマトリックス材料は、０．１ｇ・ｍｍ／ｍ２・日よりも大きい、適切には０．２ｇ・ｍｍ／ｍ２・日よりも大きい、好ましくは０．４ｇ・ｍｍ／ｍ２・日よりも大きい、より好ましくは０．６ｇ・ｍｍ／ｍ２・日よりも大きい、そして特に、０．８ｇ・ｍｍ／ｍ２・日よりも大きい水蒸気透過率を有する。いくつかの場合には、前記水蒸気透過率は、１．０ｇ・ｍｍ／ｍ２・日よりも大きくてもよい。前記マトリックス材料は、例えば少なくとも２つの高分子材料を含むブレンドを含むことができる。
【００４３】
前記マトリックス材料の水蒸気透過率は、５ｇ・ｍｍ／ｍ２・日未満、４ｇ・ｍｍ／ｍ２・日未満、または３ｇ・ｍｍ／ｍ２・日未満であり得る。適切な高分子マトリックス材料は、エチレン酢酸ビニル、スチレン−エチレン−ブチレン（ＳＥＢＳ：ｓｔｙｒｅｎｅ−ｅｔｈｙｌｅｎｅ−ｂｕｔｙｌｅｎｅ）コポリマー、ナイロン６、スチレン、スチレン−アクリレートコポリマー、ポリブチレンテレフタレート、ポリエチレンおよびポリプロピレンを含むが、これらに限定されない。
【００４４】
触媒は、前記第１の層または前記第２の層内に分散されてもよい。第１および第２の層の体積の合計は、「ｓｕｍ−ｖｏｌ」（ｍｍ３）と称される。前記ＯＳＳは、前記ｓｕｍ−ｖｏｌ（ｍｍ３）の単位当たり０．２０μｇ未満、適切には０．１５μｇ未満、好ましくは０．１０μｇ未満、より好ましくは０．０８μｇ未満、特に０．０６μｇ未満の触媒を含むことができる。いくつかの場合には、前記第１または第２の層は、０．００００００５０ｇ〜０．００００４０ｇ、好ましくは０．０００００１０ｇ〜０．００００２０ｇの触媒を含むことができる。前記第１または第２の層の少なくとも１つ（好ましくは第１および第２の層の両方）は、１００ｐｐｍ未満、８０ｐｐｍ未満または６０ｐｐｍ未満の前記触媒を含むことができる。いくつかの場合には、前記第１または第２の層の少なくとも１つ（好ましくは前記第１および第２の層の両方）は、５０ｐｐｍ未満、適切には４５ｐｐｍ未満、好ましくは３５ｐｐｍ未満、より好ましくは３０ｐｐｍ未満、特に２５ｐｐｍ未満の前記触媒を含むことができる。前記第１または第２の層の少なくとも１つは、少なくとも５ｐｐｍ、少なくとも１０ｐｐｍ、少なくとも１２ｐｐｍまたは少なくとも１５ｐｐｍの前記触媒を含むことができる。
【００４５】
前記第１の層の最大厚さは、適切には５ｍｍ未満、好ましくは４ｍｍ未満、より好ましくは３ｍｍ未満である。前記第１の層の最小厚さは、適切には少なくとも０．１ｍｍ、好ましくは少なくとも０．２ｍｍである。前記第１の層は、その範囲の全域で種々の厚さを有することができる。適切には、使用中の容器本体の内容物の方向に面することができる前記第１の層の領域の少なくとも５０％、好ましくは少なくとも６０％は、その主要な平面または領域に対して垂直に測定される厚さが、０．１〜１．５ｍｍの範囲、適切には０．１〜１．０ｍｍの範囲、好ましくは０．１５〜０．５０ｍｍの範囲である。
【００４６】
前記第１および第２の層は合わせて５０ｐｐｍ未満の触媒（すなわち、前記第１および第２の層によって画定される全重量中に分散された触媒の全重量に基づいて計算される）を含むのが適切である。前記第１および第２の層は合わせて、４５ｐｐｍ未満、好ましくは３５ｐｐｍ未満、より好ましくは３０ｐｐｍ未満、特に２５ｐｐｍ未満の触媒を含むのが適切である。前記第１および第２の層は合わせて、少なくとも５ｐｐｍ、少なくとも１０ｐｐｍ、少なくとも１２ｐｐｍまたは少なくとも１５ｐｐｍの前記触媒を含むことができる。
【００４７】
前記第１の層は、好ましくは、前記触媒の少なくとも一部を含む。前記第１の層は、適切には、前記ＯＳＳ中の触媒の全量の少なくとも５０重量％、好ましくは少なくとも７０重量％、特に、少なくとも９０重量％を含む。
【００４８】
前記第２の層は、３ｍｍ未満または２ｍｍ未満の最大厚さを有し得る。前記第２の層の最小厚さは、少なくとも０．１ｍｍ、少なくとも０．２ｍｍ、少なくとも０．５ｍｍまたは少なくとも０．８ｍｍであり得る。前記第２の層は、その範囲の全域で種々の厚さを有することができる。適切には、使用中の容器本体の内部の方向に面する前記第２の層の領域の少なくとも５０％、好ましくは少なくとも６０％は、第２の層の主要な平面または領域に対して垂直に測定される厚さが０．１〜２ｍｍの範囲、例えば０．２〜２ｍｍの範囲である。
【００４９】
前記ＯＳＳは、好ましくは３層以下の層を含む触媒含有構造を含むのが適切である。前記ＯＳＳは、好ましくは、記載される第１および第２の層を含む。好ましくは、２層のみ、すなわち記載される第１および第２の層のみを含む。
【００５０】
前記ＯＳＳは、ヒートシーリング、接着または溶接によって容器本体に固定されるように構成され得る。
前記触媒含有構造は、適切には、使用時に容器本体の内部に露出される表面積を有する。前記表面積は、５０００ｍｍ２未満、４０００ｍｍ２未満、または３０００ｍｍ２未満であり得る。前記表面積は１５００ｍｍ２未満、適切には１２００ｍｍ２未満、より好ましくは９００ｍｍ２未満であってもよい。いくつかの場合には、表面積は８００ｍｍ２未満または７００ｍｍ２未満であり得る。表面積は、適切には１５０ｍｍ２よりも大きく、好ましくは３００ｍｍ２よりも大きく、より好ましくは４００ｍｍ２よりも大きい。
【００５１】
構造の最大寸法（例えば、直径）に垂直な方向で測定される前記触媒含有構造の最大厚さは、適切には４ｍｍ未満、好ましくは３ｍｍ未満、より好ましくは２．５ｍｍ未満である。上記のように測定される最小厚さは、少なくとも０．１０ｍｍ、適切には少なくとも０．２０ｍｍであり得る。
【００５２】
前記触媒含有構造は、１００００ｍｍ３未満、８０００ｍｍ３未満、または６０００ｍｍ３未満の体積を有することができる。いくつかの場合には、４０００ｍｍ３未満、または２０００ｍｍ３未満であってもよい。前記触媒含有構造は、少なくとも１００ｍｍ３、または少なくとも１５０ｍｍ３の体積を有し得る。
【００５３】
触媒が分散される材料が上記のような第１の体積を占有する場合、前記触媒含有構造は、適切には、前記第１の体積を取り込む。
前記ＯＳＳが上記のような第１の層および／または第２の層を含む場合、前記触媒含有構造は、適切には、前記第１および第２の層を取り込む。いくつかの実施形態では、前記第１の層と第２の層との間に付加的な層が提供されてもよく、前記付加的な層は結合層としての機能を果たし得る。
【００５４】
前記触媒含有構造が、記載される第１および第２の層を含む場合、前記第１の層は、前記第２の層よりも、使用中の容器本体の内容物に近くてもよい。前記第１の層は、前記第２の層を覆うことができる。前記第２の層は、前記第１の層によって少なくとも一部が封入され得る。前記第２の層は、好ましくは、使用中の容器本体の内部に露出されない。
【００５５】
前記第２の層は、容器の壁と前記第１の層との間に配置され得る。前記第２の層は、好ましくは、完全に封入されており、前記第１の層によって使用中の容器本体の内容物から隔てられ得る。
【００５６】
前記触媒は、水素分子と酸素分子との間の反応を触媒して水を生じるように選択される。多くの遷移金属、金属ホウ化物（ホウ化ニッケルなど）、金属炭化物（炭化チタンなど）、金属窒化物（窒化チタンなど）、ならびに遷移金属塩および錯体を含む多数の触媒は、水素と酸素との反応を触媒することが知られている。これらのうち、ＶＩＩＩ族金属は特に有効である。ＶＩＩＩ族金属のうち、パラジウムおよび白金は低毒性であり、水素および酸素の水への転化の触媒においてきわめて効率的であり、副生成物の形成がほとんどまたは全くないために、これらは特に好ましい。触媒は好ましくは酸化還元触媒である。
【００５７】
他に明記されない限り、本明細書で言及される触媒の量（例えば、ｐｐｍ、重量％など）は、配位されたあらゆる基を除外して、水素分子と酸素分子との間の反応を触媒することができる活性種、例えば金属の量である。従って、酢酸パラジウムを使用してパラジウムを送達する場合、本明細書で言及されるｐｐｍ、重量％などは、酢酸部分を除外して、送達されるパラジウムのｐｐｍまたは重量％などを指す。
【００５８】
前記触媒は、好ましくは金属、好ましくは遷移金属であり、好ましくはパラジウムおよび白金から選択され、パラジウムが特に好ましい。
適切には、水素と酸素との間の反応を触媒するための触媒への言及は、たとえ異なるタイプのこのような触媒が前記クロージャに含まれたとしても、このような触媒全てを指す。しかしながら好ましくは、前記クロージャは、単一のタイプの触媒を含む。
【００５９】
前記活性材料が関連付けられるマトリックス材料を水素発生手段が含む場合、マトリックス材料に対する活性材料の重量の比率は、少なくとも０．０１、好ましくは少なくとも０．０２であり得る。好ましくは、マトリックスは高分子マトリックスを含み、前記活性材料がその中に分散される。一般に、活性材料がポリマー中に分散されたら、高分子マトリックス中への水の透過速度および／または選択されたマトリックス中での水の溶解度によって、水素の放出の速度は制限される。従って、ポリマー中の水の透過率または溶解度に基づいて高分子材料を選択することにより、活性材料からの水素分子の放出速度を制御することが可能になる。しかしながら、適切な制御手段の選択により、水素の放出のための速度決定ステップは、本明細書に記載されるように、前記制御手段の特性によって決定することができる。
【００６０】
マトリックスは、少なくとも１重量％、好ましくは少なくとも２重量％の活性材料を含むことができる。マトリックスは、７０重量％未満の活性材料を含むことができる。適切には、マトリックスは、１〜６０重量％、好ましくは２〜４０重量％の活性材料、より好ましくは４〜３０重量％の活性材料を含む。マトリックス中の材料の残りは、大部分は前記高分子材料を含み得る。他の添加剤、例えば充填剤（例えば、油）、およびマトリックスの外観が視覚的により均一に見えるようにするための材料を含んでいてもよい。
【００６１】
前記活性材料は、金属および／または水素化物を含むことができる。前記金属は、ナトリウム、リチウム、カリウム、マグネシウム、亜鉛またはアルミニウムから選択され得る。水素化物は無機であってもよく、例えば金属水素化物または水素化ホウ素金属を含んでいてもよく、または有機であってもよい。
【００６２】
水との接触の結果として水素分子を放出するのに適した活性材料としては、ナトリウム金属、リチウム金属、カリウム金属、カルシウム金属、水素化ナトリウム、水素化リチウム、水素化カリウム、水素化カルシウム、水素化マグネシウム、水素化ホウ素ナトリウム、および水素化ホウ素リチウムが挙げられるが、これらに限定されない。遊離状態では、これらの物質は全て水と非常に急速に反応する。しかしながら、高分子マトリックス内に包埋されると、反応の速度は、例えば周囲温度で貯蔵される場合に、数週間〜数か月で測定される半減期で進行する。
【００６３】
その他の活性物質は、テトラメチルジシロキサンおよび水素化トリメチルスズなどの有機水素化物、ならびにマグネシウム、亜鉛、またはアルミニウムなどの金属を含むことができる。活性材料と水との間の反応の速度が遅すぎる場合、加水分解触媒および／または薬剤の添加が明白に企図される。例えば、水素化ケイ素の加水分解速度は、水酸化物もしくはフッ化物イオン、遷移金属塩、または貴金属触媒の使用によって高めることができる。
【００６４】
また、活性材料は高分子マトリックスでもあり得ることも企図される。例えば、ポリ（メチルヒドロ）シロキサンなどの高分子水素化ケイ素は、高分子マトリックスと、水分と接触すると水素分子を放出することができる活性物質との両方を提供する。
【００６５】
高分子マトリックス内に取り込むための適切な活性物質の選択は、キログラム当たりのコスト、活性物質１グラム当たりで発生されるＨ２のグラム数、活性物質の熱および酸化安定性、材料およびその反応副生成物の認知された毒性、ならびに高分子マトリックスに取り込む前の取扱いの容易さを含むがこれらに限定されないいくつかの基準に基づくことができる。適切な活性物質の中で、水素化物が好ましく、水素化ホウ素ナトリウムが典型的である。何故なら、これは市販されており、熱的に安定であり、比較的低コストであり、分子当量が低く、無害な副生成物（メタホウ酸ナトリウム）を生じるからである。
【００６６】
適切には水素化物の形態である水素発生手段は、好ましくは、上記のような前記第２の層内に提供され、適切には、水素発生手段（例えば、水素化物化合物）の重量を高分子マトリックスの重量で割った比率は、０．０２〜０．２５の範囲、好ましくは０．０６〜０．１２の範囲である。
【００６７】
水素発生手段（例えば、水素化物化合物）の重量を前記ＯＳＳ中の触媒（例えば、パラジウム）の重量で割った比率は、好ましくは、５０〜２００００の範囲、より好ましくは８００〜１５０００の範囲、特に２０００〜１２０００の範囲である。
【００６８】
好ましい実施形態では、前記ＯＳＳは容器本体のためのクロージャを含み、好ましくは、本質的に容器本体のためのクロージャからなり、クロージャは、
水分との反応で水素分子を発生するように構成された活性材料を含む水素発生手段と、
水素と酸素との間の反応を触媒するための触媒と
を含む。
【００６９】
前記クロージャは、好ましくは、クロージャの周囲の中に画定される領域である第１のクロージャ領域を含み、クロージャの周囲は、使用中の容器本体の開口部のまわりに延在して開口部を閉鎖する。前記クロージャは、前記第１のクロージャ領域の単位面積（ｍｍ２）当たり０．１０μｇ未満（例えば、０．０８μｇ未満または０．０６μｇ未満）の触媒を含み得る。クロージャは、前記第１のクロージャ領域の単位面積（ｍｍ２）当たり少なくとも０．０１μｇ、例えば少なくとも０．０２μｇの触媒を含み得る。
【００７０】
前記クロージャは、好ましくは、クロージャを容器本体に密封するために容器本体と係合するように構成されるエンドレス密封手段を含む。第２のクロージャ領域は、エンドレス密封手段の最も内側の周囲によって画定される。例えば、以下の特定の実施形態では、クロージャ領域は、シーリングウェル４６内の領域である。
【００７１】
前記クロージャは、前記第２のクロージャ領域の単位面積（ｍｍ２）当たり、０．１０μｇ未満（例えば、０．０８μｇ未満または０．０６μｇ未満）の触媒を含み得る。クロージャは、前記第２のクロージャ領域の単位面積（ｍｍ２）当たり少なくとも０．０１μｇ、例えば少なくとも０．０２μｇの触媒を含み得る。
【００７２】
前記クロージャは、０．０００２００ｇ未満、好ましくは０．０００１５０ｇ未満、より好ましくは０．０００１００ｇ未満の触媒を含み得る。
例えばクロージャが約３８ｍｍの直径を有するいくつかの実施形態では、前記クロージャは、０．００００４０ｇ未満、適切には０．００００３５ｇ未満、好ましくは０．００００３０ｇ未満、より好ましくは０．００００２５ｇ未満、特に０．００００２０ｇ未満の触媒を含み得る。いくつかの場合には、クロージャは、０．００００１５ｇ未満、０．００００１０ｇ未満またはさらに０．０００００８ｇ未満の触媒を含み得る。前記クロージャは、少なくとも０．００００００５０ｇまたは少なくとも０．０００００１０ｇの触媒を含み得る。
【００７３】
前記クロージャは、前記クロージャの全重量に基づいて、１０ｐｐｍ未満、適切には８ｐｐｍ未満、好ましくは６ｐｐｍ未満、より好ましくは５ｐｐｍ未満の触媒を含み得る。前記クロージャは、少なくとも１ｐｐｍの触媒を含み得る。
【００７４】
記載されるクロージャは種々のサイズ（例えば、直径）を有することができ、それにより、種々のサイズの容器本体を固定し、このような容器本体の開口部を密封して閉鎖するように構成されてもよい。例えば、広口容器（例えば、広口瓶）は直径６０〜９０ｍｍ（一般的なものは６３ｍｍ）のクロージャを利用することができ、第１のタイプのボトルは約３８ｍｍのクロージャを有することができ、第２のボトルタイプは、約２８ｍｍのクロージャを有することができる。
【００７５】
前記触媒は、好ましくは、例えば前記クロージャの一体化部分と関連付けられる１つまたは複数（例えば、２つ）の材料内に分散される。触媒が分散される材料は、好ましくは、クロージャ内の第１の体積を占有する（これは、以下の特定の実施形態における層５０および／または５２によって画定される全体積であり得る）。第１の体積は、１５０００ｍｍ３未満、適切には１０，０００ｍｍ３未満であり得る。例えば触媒が分散される材料の厚さが３ｍｍ厚であれば、前述のことは前記広口容器に適用され得る。例えば触媒が分散される材料の厚さが２ｍｍ厚であれば、広口容器のためのクロージャは、いくつかの場合には、８０００ｍｍ３未満、７０００ｍｍ３未満、または６０００ｍｍ３未満の第１の体積を有することができる。広口容器のためのクロージャは、例えば触媒が分散される材料の厚さが１ｍｍ厚である場合に、５０００ｍｍ３未満、または４０００ｍｍ３未満の第１の体積を有することができる。いくつかの場合には、例えば、前記第１のタイプのボトルについて、前記第１の体積は、１５００ｍｍ３未満、適切には１２００ｍｍ３未満、好ましくは１０００ｍｍ３未満であり得る。前記第２のタイプのボトルについては、例えば触媒が分散される材料の厚さが３ｍｍ厚であれば、例えば、前記第１の体積は１０００ｍｍ３未満であり得る。例えば触媒が分散される材料の厚さが２ｍｍ厚であれば、第１の体積は８００ｍｍ３未満、または７００ｍｍ３未満であり得る。あるいは、前記厚さが１ｍｍの場合には、第１の体積は５００ｍｍ３未満、または４００ｍｍ３未満であり得る。第１の体積は少なくとも１００ｍｍ３、または少なくとも１５０ｍｍ３または少なくとも２００ｍｍ３であり得る。
【００７６】
ＯＳＳがクロージャを含む場合、触媒体積−面積比（ＣＶＲ：ｃａｔａｌｙｓｔ  ｖｏｌｕｍｅ−ａｒｅａ  ｒａｔｉｏ）は次のように定義される：
【００７７】
【数５】
2019194109.tif 000007
前記面の領域は、好ましくは、実質的に円形の周囲を有する。前記領域は環状であっても円形であってもよい。
【００７８】
前記クロージャのための前記ＣＶＲは、適切には０．２〜１．５の範囲、適切には０．８〜１．５、好ましくは０．８〜１．２、より好ましくは０．９〜１．１の範囲である。
前記クロージャについては、触媒が分散される材料（例えば、前記第１の体積）は、前記材料の単位体積（ｍｍ３）当たり、少なくとも０．０５μｇ、適切には少なくとも０．０１０μｇ、好ましくは少なくとも０．０１５μｇの触媒を含み得る。触媒が２つ（またはそれを超える数）の異なる材料中に分散される場合、単位体積当たりのμｇ値は、適切には、２つ（またはそれを超える数）の層中の全触媒を層によって占有される全体積（ｍｍ３）で割った値を指す。触媒が分散される前記材料は、単位体積（ｍｍ３）当たり、０．２０μｇ未満、適切には０．１５μｇ未満、好ましくは０．１０μｇ未満、より好ましくは０．０８μｇ未満、特に０．０６μｇ未満の触媒を含み得る。
【００７９】
前記第１の体積は、０．００００００５０ｇ〜０．０００１６０ｇ、適切には０．００００００５０ｇ〜０．０００１０ｇの触媒を含み得る。いくつかの場合には、前記第１の体積は、０．００００００５０ｇ〜０．００００４０ｇ、例えば０．０００００１０ｇ〜０．００００２０ｇの触媒を含み得る。
【００８０】
前記クロージャの前記水素発生手段は、前記ＯＳＳについて記載されたように、前記活性材料が関連付けられるマトリックス材料を含むのが適切である。
前記クロージャは、好ましくは、前記ＯＳＳについて記載されたように、水素分子を発生するように構成された前記活性材料への水分、例えば水蒸気（例えば、容器本体内に使用中に保持される材料から）の移動を制御するための制御手段を含む。
【００８１】
前記クロージャの前記制御手段の少なくとも一部は好ましくは第１の層内に提供され、第２の層は、前記ＯＳＳについて記載されたように前記水素発生手段を含むことができる。
【００８２】
触媒は、前記第１の層または前記第２の層内に分散され得る。少なくとも一部の触媒は、好ましくは、前記第１の層内に提供される。第１および第２の層の体積の合計は、「ｓｕｍ−ｖｏｌ」（ｍｍ３）と称される。前記クロージャは、前記ｓｕｍ−ｖｏｌ（ｍｍ３）の単位当たり０．２０μｇ未満、適切には０．１５μｇ未満、好ましくは０．１０μｇ未満、より好ましくは０．０８μｇ未満、特に０．０６μｇ未満の触媒を含むことができる。例えばクロージャが約３８ｍｍの直径を有するいくつかの場合には、前記第１または第２の層の少なくとも１つ（好ましくは前記第１の層）は、０．００００００５０ｇ〜０．００００４０ｇ、好ましくは０．０００００１０ｇ〜０．００００２０ｇの触媒を含むことができる。前記第１または第２の層の少なくとも１つ（好ましくは第１および第２の層の両方）は、１００ｐｐｍ未満、８０ｐｐｍ未満または６０ｐｐｍ未満の前記触媒を含むことができる。いくつかの場合には、前記第１または第２の層の少なくとも１つ（好ましくは前記第１および第２の層の両方）は、５０ｐｐｍ未満、適切には４５ｐｐｍ未満、好ましくは３５ｐｐｍ未満、より好ましくは３０ｐｐｍ未満、特に２５ｐｐｍ未満の前記触媒を含むことができる。前記第１または第２の層の少なくとも１つ（好ましくは前記第１の層）は、少なくとも５ｐｐｍ、少なくとも１０ｐｐｍ、少なくとも１２ｐｐｍまたは少なくとも１５ｐｐｍの前記触媒を含むことができる。
【００８３】
前記クロージャの前記第１の層の最大厚さは、適切には５ｍｍ未満、好ましくは４ｍｍ未満、より好ましくは３ｍｍ未満である。前記第１の層の最小厚さは、適切には少なくとも０．１ｍｍ、好ましくは少なくとも０．２ｍｍである。前記第１の層は、その範囲の全域で種々の厚さを有することができる。適切には、使用中の容器本体の方向に面する前記第１の層の領域の少なくとも５０％、好ましくは少なくとも６０％は、その主要な平面または領域に対して垂直に測定される厚さが、０．１〜１．５ｍｍの範囲、適切には０．１〜１．０ｍｍの範囲、好ましくは０．１５〜０．５０ｍｍの範囲である。
【００８４】
前記クロージャの前記第１および第２の層は合わせて５０ｐｐｍ未満の触媒（すなわち、前記第１および第２の層によって画定される全重量中に分散された触媒の全重量に基づいて計算される）を含むのが適切である。前記第１および第２の層は合わせて、４５ｐｐｍ未満、好ましくは３５ｐｐｍ未満、より好ましくは３０ｐｐｍ未満、特に２５ｐｐｍ未満の触媒を含むのが適切である。前記第１および第２の層は合わせて、少なくとも５ｐｐｍ、少なくとも１０ｐｐｍ、少なくとも１２ｐｐｍまたは少なくとも１５ｐｐｍの前記触媒を含むことができる。
【００８５】
前記第２の層は、３ｍｍ未満または２ｍｍ未満の最大厚さを有し得る。前記第２の層の最小厚さは、少なくとも０．１ｍｍ、少なくとも０．２ｍｍ、少なくとも０．５ｍｍまたは少なくとも０．８ｍｍであり得る。前記第２の層は、その範囲の全域で種々の厚さを有することができる。適切には、使用中の容器本体の内部の方向に面する前記第２の層の領域の少なくとも５０％、好ましくは少なくとも６０％は、第２の層の主要な平面または領域に対して垂直に測定される厚さが０．１〜２ｍｍの範囲、例えば０．２〜２ｍｍの範囲である。
【００８６】
前記容器は、クロージャ本体に対する位置に固定される（好ましくは実質的に永久に固定される）のが適切である触媒含有構造、例えば以下の特定の実施形態で言及されるクロージャシェルを含むのが適切である。前記触媒含有構造は、好ましくは、３層以下の層を含む。好ましくは、記載される第１および第２の層を含む。好ましくは、２層のみ、すなわち記載される第１および第２の層のみを含む。前記クロージャ本体は、適切には、容器本体の開口部を被覆するように構成される。クロージャ本体は、適切には、クロージャを容器本体に固定する、好ましくは着脱可能に固定するための手段を含む。前記固定手段は、クロージャ本体の内側を向いた壁と適切に関連付けられるねじ山が付けられた領域を含むことができる。前記固定手段は、容器本体のネックの外側壁の対応する領域と協働するように構成され得る。
【００８７】
クロージャ本体は、適切には断面が円形であり（しかし、六角形などの別の形状を有していてもよい）、使用時にクロージャが協働し得る容器本体の開口部に重ね合わせられるように、かつ／または被覆するように適切に構成される上壁を含むのが適切である。クロージャ本体は、好ましくは、上壁に従属するスカート（適切には円形断面を有する）を含み、好ましくは、内側を向いたスカートの壁は、上述の固定手段を含む。好ましくは、前記固定手段、例えば前記ねじ山が付けられた領域は、スカートの自由縁から上壁に向かって延在する。好ましくは、前記スカートおよび前記固定手段を含む前記クロージャ本体は単一の部材を画定する。前記クロージャ本体は、ポリオレフィンなどの高分子材料を用いて、成形プロセス、例えば射出成形または圧縮成形プロセスで製造することができる。
【００８８】
クロージャ本体は、容器本体に固定、好ましくは着脱可能に固定されるように構成されたキャップを適切に画定する。
いくつかの実施形態では、クロージャは、例えばボトルなどの容器のためのキャップであるが、記載される本発明は他のクロージャタイプ、例えば着脱可能に固定可能でないクロージャ（例えば、使い捨てのクロージャである）に適用されてもよく、積層体および／または蓋用ホイル、シートまたはパッチを含み得る。このようなクロージャは、トレイ、カップまたは他の容器に固定されるように構成されることができ、使用中の容器の内容物を利用できるようにするために完全または部分的に除去可能である。容器はＣＰＥＴから作られていてもよい。このようなクロージャは、必要な変更を加えて、本明細書で記載される第１および第２の層を含むことができる。これらは、適切に、クロージャを介して酸素が容器内に移動するのを制限および防止するために、第２の層の上に付加的な比較的不透過性の層を含んでいてもよく、かつ／または使用中のクロージャの最も外側の層を画定するように構成されてもよい。記載される「キャップ」実施形態において、クロージャ本体、例えばシェルはこの機能を果たす。
【００８９】
例えばクロージャが使用時にソース（または最初に開放してから数カ月間にわたって断続的に分配される他の製品）を含有する容器のためのものである一実施形態では、クロージャは、記載される第１および第２の層を含む積層体を含むことができる。このようなクロージャは最初に開放された後に除去および廃棄されるように構成されることができ、本明細書において記載されるようなものであり得るさらなるクロージャによって置換され得る。
【００９０】
積層体または蓋用ホイルを含む（そして、容器本体に着脱可能に固定可能でないように構成され得る）クロージャは、ヒートシーリング、接着または溶接によって容器本体に固定されるように構成され得る。
【００９１】
前記触媒含有構造は、適切には、クロージャが容器本体に取り付けられたときに、使用中の容器本体の内部に露出される表面積を有する。前記表面積は７０００ｍｍ２未満、適切には１５００ｍｍ２未満、好ましくは１２００ｍｍ２未満、より好ましくは９００ｍｍ２未満であり得る。いくつかの場合には、表面積は８００ｍｍ２未満または７００ｍｍ２未満であり得る。表面積は、適切には１５０ｍｍ２よりも大きく、好ましくは３００ｍｍ２よりも大きく、より好ましくは４００ｍｍ２よりも大きい。
【００９２】
構造の最大寸法（例えば、直径）に垂直な方向で測定される前記触媒含有構造の最大厚さは、適切には４ｍｍ未満、好ましくは３ｍｍ未満、より好ましくは２．５ｍｍ未満である。上記のように測定される最小厚さは、少なくとも０．１０ｍｍ、適切には少なくとも０．２０ｍｍであり得る。
【００９３】
前記触媒含有構造は、１００００ｍｍ３未満、８０００ｍｍ３未満、または６０００ｍｍ３未満の体積を有することができる。いくつかの場合には、４０００ｍｍ３未満、または２０００ｍｍ３未満であってもよい。前記触媒含有構造は、少なくとも１００ｍｍ３、または少なくとも１５０ｍｍ３の体積を有し得る。
【００９４】
触媒が分散される材料が上記のような第１の体積を占有する場合、前記触媒含有構造は、適切には、前記第１の体積を取り込む。
前記クロージャが上記のような第１の層および／または第２の層を含む場合、前記触媒含有構造は、適切には、前記第１および第２の層を取り込む。いくつかの実施形態では、前記第１の層と第２の層との間に付加的な層が提供されてもよく、前記付加的な層は結合層としての機能を果たし得る。
【００９５】
前記触媒含有構造が、記載される第１および第２の層を含む場合、前記第１の層は、前記第２の層よりも、使用中の容器本体の内容物に近くてもよい。前記第１の層は、前記第２の層を覆うことができる。前記第２の層は、前記第１の層によって少なくとも一部が封入され得る。
【００９６】
前記第２の層は、クロージャ本体と前記第１の層との間に配置され得る。前記第２の層は、好ましくは、完全に封入されており、前記第１の層によって使用中の容器本体の内容物から隔てられ得る。
【００９７】
前記クロージャにおいて、適切には水素化物の形態である水素発生手段は、好ましくは、上記のような前記第２の層内に提供され、適切には、水素発生手段（例えば、水素化物化合物）の重量を高分子マトリックスの重量で割った比率は、０．０２〜０．２５の範囲、好ましくは０．０６〜０．１２の範囲である。
【００９８】
水素発生手段（例えば、水素化物化合物）の重量を前記クロージャ内の触媒（例えば、パラジウム）の重量で割った比率は、好ましくは、５０〜２００００の範囲、より好ましくは８００〜１５０００の範囲、特に２０００〜１２０００の範囲である。
【００９９】
本発明の第２の態様によると、容器本体と関連付けられる第１の態様に従う酸素捕捉構造（ＯＳＳ）、例えばクロージャを含む容器が提供されている。ＯＳＳは容器本体に対して固定され得る。ＯＳＳがクロージャである場合、これは、容器本体に固定され得る。
【０１００】
前記ＯＳＳがクロージャである場合、前記第２の層（前記活性材料を含む）は好ましくは封入され、かつ／または容器本体の内部に露出されない。これは、クロージャのクロージャシェルの一部と前記第１の層との間に適切に封入される。
【０１０１】
前記容器本体は単層または多層構造のいずれかであり得る。多層構造では、任意選択で、層の１つまたは複数はバリア層であり得る。バリア層の組成物に含まれ得る材料の非限定的な例は、ポリエチレンコ−ビニルアルコール（ＥＶＯＨ：ｐｏｌｙｅｔｈｙｌｅｎｅ
ｃｏ−ｖｉｎｙｌ  ａｌｃｏｈｌ）、ポリ（グリコール酸）、およびポリ（メタキシリレンジアミンアジポアミド）である。単層または多層のいずれかの容器本体において層としてあるいは１つまたは複数の層の一部として使用され得る他の適切な材料には、ポリエステル（ＰＥＴを含むがこれに限定されない）、ポリ（乳）酸、ポリエーテルエステル、ポリエステルアミド、ポリウレタン、ポリイミド、ポリ尿素、ポリアミドイミド、ポリフェニレンオキシド、フェノキシ樹脂、エポキシ樹脂、ポリオレフィン（ポリプロピレンおよびポリエチレンを含むがこれらに限定されない）、ポリアクリラート、ポリスチレン、ポリビニル（ポリ塩化ビニルを含むがこれに限定されない））およびこれらの組み合わせが含まれる。さらに、ガラス状の内部および／または外部コーティング（ＳｉＯｘおよび／または無定形炭素）がバリア層として明白に企図される。上述のポリマーは全て、その任意の所望の組み合わせであってもよい。
【０１０２】
好ましい実施形態では、容器本体は、例えば、包装が形成されるタイプの使用に適したポリマー（そのコスト、物理特性および／または官能特性のために）によって画定される壁を含む。
【０１０３】
別の好ましい実施形態では、容器本体は、例えばポリプロピレンまたはポリエチレンのポリオレフィン層によって画定される壁を含む。
より好ましい実施形態では、容器本体は、ポリエステル、例えばＰＥＴによって画定される壁を含む。
【０１０４】
容器本体の形状、構造、または用途は重要でない。一般に、容器本体のサイズまたは形状に制限はない。例えば、容器本体は１ミリリットルよりも小さくても、１０００リットル容量よりも大きくてもよい。容器本体は、好ましくは、２０ｍｌ〜１００リットルの範囲、より好ましくは１００ｍｌ〜５リットルの範囲の容積を有する。特に好ましい実施形態では、容器本体は、０．２５〜２．５リットル、特に０．３〜１リットルの容積を有する。容器本体は、サシェ、ボトル、瓶、バッグ、ポーチ、バケツ、桶、樽、または他の同様の容器であり得る。
【０１０５】
前記容器本体は、酸素捕捉の非存在下で、約６．５×１０−７ｃｍ３・ｃｍ／（ｍ２・ａｔｍ・日）〜約１×１０４ｃｍ３・ｃｍ／（ｍ２・ａｔｍ・日）の間である透過率を有する１つまたは複数のポリマーを含む透過性の壁を含むことができる。
【０１０６】
前記容器本体は、適切には、水素と酸素との間の反応を触媒するためのパラジウム触媒を含まず、好ましくは、水素と酸素との間の反応を触媒するために添加される触媒を含まない。
【０１０７】
容器は、製品、例えば食品または飲料などの消耗品を含むことができる。製品は、比較的酸素感受性であり得る。製品、例えば食品が、味、色、臭気などに関して規格外となる前に許容できる酸素の量は、酸素規格（ｏｘｙｇｅｎ  ｓｐｅｃｉｆｉｃａｔｉｏｎ）（ｗ／ｖ  ｐｐｍ）によって与えられ、以下の食品は、括弧内に示されるような酸素規格（ｗ／ｖ  ｐｐｍ）を有する：ビール（１〜３）、低酸度食品（１〜３）、高級ワイン（２〜５）、コーヒー（２〜５）、トマトベースの製品（３〜８）、高酸度フルーツジュース（８〜２０）、炭酸清涼飲料（１０〜４０）、油およびショートニング（２０〜５０）、サラダドレッシング（３０〜１００）、ピーナッツバター（３０〜１００）、酒（５０〜１００＋）、ジャムおよびゼリー（５０〜１００＋）。
【０１０８】
記載される容器は、非常に酸素感受性である食品に関しても驚くほど効果的である。従って、前記容器は、２０以下の酸素規格を有する製品を含むことができる。前記製品は、ワイン、茶、フルーツジュース、ビタミン強化水、ソース（ｓａｕｃｅ）（例えば、リンゴ）、ならびにトマトベースの飲料および食品から選択され得る。前記容器は、例えば少なくとも１０ｍｇ／ｌ、適切には少なくとも２５ｍｇ／ｌ、好ましくは少なくとも５０ｍｇ／ｌ、より好ましくは少なくとも１００ｍｇ／ｌ、特に、少なくとも２００ｍｇ／ｌのビタミンＣを含有するビタミンＣ含有製品を含有し得る。ビタミンＣのレベルは、７００ｍｇ／ｌ未満のビタミンＣであり得る。
【０１０９】
前記ＯＳＳ、例えば前記クロージャ内の触媒の重量（ｇ）に対する前記容器本体内の触媒の重量（ｇ）の比率は、０．１０未満、適切には０．０５未満、好ましくは０．０１未満である。上述のように、前記容器本体は、適切には、水素と酸素との間の反応を触媒するために添加される触媒を含まない。
【０１１０】
前記容器本体は、製品を含有するための内部容積を有する。前記ＯＳＳ、例えば前記クロージャは、容器本体の単位（内部）容積（ｍｍ３）当たり、０．００１μｇ未満（好ましくは０．０００５μｇ未満、より好ましくは０．００００１μｇ未満）の触媒を含み得る。
【０１１１】
本発明の第３の態様によると、容器またはその一部のためのインサートが提供されており、前記インサートは、水分との反応で水素分子を発生するように構成された活性材料を含む水素発生手段を含み、前記水素発生手段は、好ましくは水素発生手段を含まない材料内に完全に包囲されており、そして前記インサートは、水素と酸素との間の反応を触媒するための触媒を含む。
【０１１２】
前記水素発生手段は、第１の態様に従って記載された通りでよい。前記水素発生手段は、好ましくは、第１の態様に従って記載されたような第２の層内に提供される。
前記水素発生手段を完全に包囲する前記材料は、好ましくは、第１の態様に従って記載されたような前記制御手段を画定する。前記水素発生手段を完全に包囲する前記材料は、前記第１の態様に従って記載されたような前記第１の層によって画定され得る。
【０１１３】
前記触媒は、好ましくは、前記インサートを画定する１つまたは複数（例えば、２つ）の材料内に分散され、前記材料は、適切には、第１の態様の第１の体積のあらゆる特徴を有し得る第１の体積を占有する。
【０１１４】
前記インサートは、好ましくは、前記第１の態様に従って記載されたような前記触媒含有構造を含み、適切には、前記構造は、記載される前記第１および第２の層を含む。
水素発生手段を包囲する層の最大厚さは、前記第１の層について第１の態様に従って記載された通りでよい。
【０１１５】
前記水素発生手段を含む層の最大厚さは、前記第２の層について第１の態様に従って記載された通りでよい。
前記第１の層の厚さを第２の層の厚さで割った比率（厚さは、インサートの主要平面に垂直であるインサートの中心を通るインサートの断面において評価される）は、適切には０．１〜４の範囲、好ましくは０．１〜２の範囲、より好ましくは０．１〜１の範囲、特に０．２〜０．５の範囲である。疑念を避けるために、言及される厚さは、水素発生手段を完全に包囲する材料の前記部分を包囲する前記材料の１つの層の厚さであり、言及される断面は、前記水素発生手段の反対側の層を含むであろうことに注意されたい。
【０１１６】
前記インサートは容器のクロージャのためのものであっても、容器本体のためのものであってもよい。
第４の態様によると、第３の態様のインサートを含む容器またはその一部が提供される。前記インサートは、容器またはその一部に固定され得る。例えば、インサートは前記容器またはその一部に成形されても、前記部分に付着、例えば接着、ヒートシールまたは溶接されてもよい。一実施形態では、インサートは容器内に配置され得るが固定されず、例えば、容器内で自由に移動可能（例えば、自由浮遊など）であり得る。一実施形態では、インサートは、クロージャ本体（例えば、クロージャシェル）に付着され得る。
【０１１７】
本発明の第５の態様によると、第１の態様に従う酸素捕捉構造（ＯＳＳ）、例えばクロージャの製造方法であって、
（ａ）水分との反応で水素分子を発生するように構成された活性材料を含む第１の材料を選択するステップと、
（ｂ）選択された材料を他の材料と関連付けて、ＯＳＳ、例えばクロージャを画定するステップと
を含む方法が提供されている。
【０１１８】
一実施形態では、本方法は、第３の態様のインサートを他の材料、例えばクロージャ本体に、あるいは使用中のクロージャの最も外側の層を画定し得る不透過性層を画定し得るフィルムに固定、例えば付着させることを含み得る。別の実施形態では、ステップ（ｂ）において、選択された材料は別の材料と共に成形されて、ＯＳＳ、例えばクロージャを画定し得る。ステップ（ａ）で選択される第１の材料は、好ましくは、第１の態様に従って記載されるようなマトリックス材料および活性材料を含み、任意選択で、第１の態様に従って記載されるような触媒を含む。第１の材料は、適切には、第１の態様に従って記載されるような第２の層を画定するように構成される。本方法は、好ましくは、第１の態様の制御手段および／または第１の層を画定するように構成され、任意選択で第１の態様に従って記載されるような触媒を含むことができる第２の材料を選択することを含む。好ましくは、第１の材料または第２の材料の少なくとも１つは、水素と酸素との間の反応を触媒するための記載されるような触媒を含む。
【０１１９】
一実施形態では、本方法は、第１および第２の材料を成形、例えば射出成形して、第１および第２の材料が隣接している構造を画定することを含むことができる。第２の材料は、少なくとも部分的に第１の材料の周囲に成形され得る。本方法は、クロージャ本体（またはクロージャシェル）を画定するように構成される第３の材料を選択することを含むことができる。本方法は、第３の材料がクロージャ本体を画定するように第１、第２および第３の材料を成形することを含むことができ、第１および第２の材料はクロージャ本体および第２の材料が第１の材料を封入するように構成される。
【０１２０】
本発明の第６の態様によると、第１の態様の酸素捕捉構造（ＯＳＳ）、例えばクロージャを容器本体に対して関連付ける、例えば固定することを含む、容器の製造方法が提供されている。本方法は、好ましくは、第２の態様において記載されるような製品を容器内に導入することを含む。
【０１２１】
本発明は、酸素との接触の結果としての劣化から酸素感受性の消耗品を保護する方法にも及び、本方法は、先行する任意の態様に記載されるＯＳＳおよび／またはクロージャを含む容器内に消耗品を梱包することを含む。
【０１２２】
本明細書に記載される任意の本発明または実施形態の任意の態様の特徴はどれも、変更すべきところは変更して、本明細書に記載される任意の他の本発明の任意の態様のどの特徴とも組み合わせることができる。
【０１２３】
本発明の特定の実施形態は、添付図面を参照して、以下に例として説明されるであろう。
【図面の簡単な説明】
【０１２４】
【図１】酸素捕捉技術を取り込んだジュースボトルの概略図。
【図２】プリフォームの断面図。
【図３】ボトルの断面図。
【図４】クロージャを含むボトルの側面図。
【図５】クロージャの部分断面図。
【図６】様々な容器／ライナーについてのビタミンＣ（ｐｐｍ）対時間（日数）のプロット。
【図７】代替のクロージャの部分断面図。
【図８】さらなる代替のクロージャの部分断面図。
【発明を実施するための形態】
【０１２５】
以下の材料は下文で参照される：
ＨｙＣａｔ−１（製品コード２８０−１０１２０−１）  −  カラーマトリックス（Ｃｏｌｏｒｍａｔｒｉｘ）から入手可能な不活性キャリア中０．４２重量％の酢酸パラジウムの分散体。
【０１２６】
ＨｙＣａｔ  Ｂａｓｅ−１（製品コード２８０−１０１１９−１）  −  カラーマトリックス（Ｃｏｌｏｒｍａｔｒｉｘ）から入手可能な不活性キャリア中１重量％の酢酸パラジウムの分散体。
【０１２７】
Ｔｉ８１８  −  ウェルマン・インク（Ｗｅｌｌｍａｎ  Ｉｎｃ．）から得られるグレードのＰＥＴ樹脂を指す。アンチモンを少しも含有しないＰＥＴ樹脂である。
ＥＶＡ  −  ９．３％の酢酸ビニル含量および２．０ｇ／１０分のメルトフローインデックス（１９０℃／２．１６ｋｇ））（ＡＳＴＭ  Ｄ１２３８）を有するエチル酢酸ビニルコポリマー（デュポン（ＤｕＰｏｎｔ）からのエルバックス（登録商標）（Ｅｌｖａｘ）７６０）を入手した状態で使用した。
【０１２８】
ＥＶＡ  −  １５％の酢酸ビニル含量および８．０ｇ／１０分のメルトフローインデックス（１９０℃／２．１６ｋｇ））（ＡＳＴＭ  Ｄ１２３８）を有するエチル酢酸ビニルコポリマー（デュポン（ＤｕＰｏｎｔ）からのエルバックス５５０）を入手した状態で使用した。
【０１２９】
ＨＤＰＥ  −  高密度ポリエチレン（イネオス（Ｉｎｅｏｓ）からのＲｉｇｉｄｅｘ  ＨＤ５２１１ＥＡ）を入手した状態で使用した。
ダウ（Ｄｏｗ）からの水素化ホウ素ナトリウム（ベンピュア（Ｖｅｎｐｕｒｅ）ＳＦ）を入手した状態で使用した。
【０１３０】
Ｆｌｏｗ  −  ラ・セダ・デ・バルセロナ（Ｌａ  Ｓｅｄａ  ｄｅ  Ｂａｒｃｅｌｏｎａ）から入手したグレードのＰＥＴ樹脂を指す。
図面において、同一または類似の部分は同じ参照番号で注釈がつけられる。
【０１３１】
図２に示されるプリフォーム（予備成形品）１０は、ブロー成形されて、図３に示される容器２２を形成することができる。容器２２はシェル２４を含み、シェル２４は、口部２８を画定するねじ切りされたネック仕上げ２６と、ねじ切りされたネック仕上げ下方のキャッピングフランジ３０と、キャッピングフランジから延在するテーパ部分３２と、テーパ部分下方に延在する本体部分３４と、容器の底部のベース３６とを含む。容器２２は、適切には、図４に示されるように包装飲料３８を製造するために使用される。包装飲料３８は飲料を含む。特定の一実施形態では、飲料は酸素感受性飲料である。それは、ビタミンＣ含有フルーツジュース、ビタミンＣが強化された飲料、またはジュースの少なくとも１つがビタミンＣを含むジュースの組み合わせなどのビタミンＣ含有飲料であり得る。飲料は容器２２内に配置され、クロージャ４０は容器２２の口部２８を密封する。
【０１３２】
図５を参照すると、ねじ切りされたネック仕上げ２６を有するクロージャとねじ作用により係合するためのねじ山が付けられた部分４４を有するクロージャシェル４２を含む円形断面の無菌クロージャ４０が示されている。シーリングウェル４６の直径内には、シェル４２の内側を向いた壁４９に対して成形されたディスク形状のインサート４８がある。インサート４８は、内層５０および外層５２を含むことができる。外層は、適切には層５０が完全に封入されるように、層５０のまわりにオーバーモールドされるのが適切である。層５０は１ｍｍの厚さを有し、層５２は０．３ｍｍの厚さを有し得る。
【０１３３】
（実施例）
図５を参照して以下に説明されるように、種々の異なる容器２２およびクロージャを作り、試験した。
【０１３４】
【表１】
2019194109.tif 000008
実施例のクロージャ中のパラジウムの充填量および計算重量の要約は以下の表で提供される。
【０１３５】
【表２】
2019194109.tif 000009
実施例６  −  パラジウムを取り込んだ容器の調製
ＨｙＣａｔ−１を０．１重量％でＰＥＴとブレンドして、樹脂中に２ｐｐｍのパラジウムを提供した。ブレンドを２１ｇのプリフォームに射出成形し、プリフォームから３３０ｍｌのボトルをブロー成形した。
【０１３６】
実施例７  −  水素化ホウ素ナトリウム／ＥＶＡ配合物の調製
ダイフェースカッターを備えた２４ｍｍのサーモ・フィッシャ（Ｔｈｅｒｍｏ  Ｆｉｓｈｅｒ）ツインスクリュー押出機において、２．４ｋｇの水素化ホウ素ナトリウム（８重量％）を２７．６ｋｇのエルバックス７６０（９２重量％）と配合した。供給ゾーンの温度を７０℃に設定し、押出機の他のゾーンを１３５℃に設定し、ダイにおいて１２５℃まで漸減させた。密封ホイルバッグ内の乾燥窒素雰囲気中で配合物を貯蔵した。
【０１３７】
実施例８  −  水素化ホウ素ナトリウム／ＥＶＡ配合物（Ｐｄを含む場合および含まない場合）のディスクへの成形（例えば、図５の層５０）
Ｂｏｙ  ２２Ｍ射出成形機を用いて、実施例７の８重量％水素化ホウ素ナトリウム／ＥＶＡ配合物をディスク（２６ｍｍ直径および１ｍｍ厚）に成形した。供給ゾーンの温度を１６０℃に設定し、他のゾーンを２００℃に設定した。乾燥窒素雰囲気によってホッパおよび捕集容器の両方を連続的にパージした。成形されたディスクは、密封ホイルバッグ内の乾燥窒素雰囲気中で貯蔵した。
【０１３８】
８重量％水素化ホウ素ナトリウム／ＥＶＡで成形されたディスク内にパラジウムを取り込むために、成形する前にペレットに液体をタンブル混合することによって、ＨｙＣａｔ
Ｂａｓｅ−１を実施例７の８重量％水素化ホウ素ナトリウム／ＥＶＡ配合物とブレンドした。添加される量は、最終部分に必要とされるＰｄの量に応じて変更した：最終部分において２０ｐｐｍである場合には０．４２２重量％を添加し、最終部分において４０ｐｐｍである場合には０．８４４重量％を添加した。
【０１３９】
実施例９  −  クロージャの成形
２つの射出成形ユニットおよび線形インデックスモールド（ｌｉｎｅａｒ  ｉｎｄｅｘｉｎｇ  ｍｏｕｌｄ）を取り付けたネットストール・シナジー（Ｎｅｔｓｔａｌ  Ｓｙｎｅｒｇｙ）１７５０−６００／２３０射出成形機を用いて、実施例８の水素化ホウ素ナトリウム／ＥＶＡの射出成形ディスク５０（Ｐｄを含む場合および含まない場合）をクロージャ内に取り込んだ。１つの射出成形ユニットはＨＤＰＥクロージャシェル（図５の４２）を射出し、１つの射出成形ユニットはＥＶＡ層（図５の５２）を射出して、水素化ホウ素ナトリウムを含有するディスク５０を完全に包含した。全ての射出ゾーンを２００℃に設定した。
【０１４０】
ＥＶＡ層（図５の５２）にパラジウムを取り込むために、成形してディスク５０を完全に包含する前にペレットに液体をタンブル混合することによって、ＨｙＣａｔ  Ｂａｓｅ−１をＥＶＡとブレンドした。添加される量は、最終部分に必要とされるＰｄの量に応じて変更した：最終部分において２０ｐｐｍである場合には０．４２２重量％を添加し、最終部分において４０ｐｐｍである場合には０．８４４重量％を添加した。
【０１４１】
成形されたクロージャは、密封ホイルバッグ内の乾燥窒素雰囲気中で貯蔵した。
実施例１０  −  例１〜５の構造を試験するための一般的な手順
各ＰＥＴボトルに、脱イオン水を用いて作成した、アスコルビン酸（５００ｐｐｍ）および殺生物剤（Ｂａｑｕａｃｉｌ、１，０００ｐｐｍ）の３３０ｍｌの溶液を添加した。ボトル内の液体またはヘッドスペース（２５ｍｌ）のガス抜きは行わなかった。これは、ボトルが脱酸素化するのが特に難しいことを意味する。（多くの場合、商業的な瓶詰めの間、消耗品が瓶詰めされると共に、ボトル自体は充填中にガス抜きされる）。例１〜５において記載されるクロージャをボトルに取り付け、ボトルを２０℃で貯蔵した。例１〜５のそれぞれをトリプリケートで評価した。各試験点で、メトラー・トレド（Ｍｅｔｔｌｅｒ  Ｔｏｌｅｄｏ）Ｇ２０コンパクト滴定装置（Ｃｏｍｐａｃｔ  Ｔｉｔｒａｔｏｒ）を用いて、各試験シリーズの３つの個々のボトルをアスコルビン酸含量について試験した。結果は、図６にグラフで示される。
【０１４２】
結果は、酸素捕捉構成を含む全ての例（例２〜５）が、酸素の捕捉がない比較例１の構成と比べて、経時的により多くのビタミンＣを保存することを示す。実施例３〜５は比較例２と比較して同様のレベルの性能を有する。ビタミンＣは非常に酸素感受性であり、酸化から保護するためには急速な酸素の捕捉が必要とされ得ることを暗示するが、実施例３〜５では、酸素がパラジウム触媒と接触して酸素捕捉反応が生じる前に飲料を通ってかなりの距離を移動しなければならないという事実を考えると、これは驚くべきことである。さらに、比較例２は、実施例３〜５のクロージャよりもはるかに大きい領域にわたってボトル壁全体に分配されたより多くのパラジウム触媒（ｇ、上記の表を参照）を含み、比較例２は実施例３〜５と比較して酸素の捕捉においてはるかに優れているであろうと予想され得る。従って、実施例３〜５のような構成を採用することによって、優れた酸素捕捉能力を達成しながら触媒のコストおよび他の製造コストを低減することができる。
【０１４３】
図７は、主にインサート６０の設計において図５のクロージャ４０とは異なる代替のクロージャ６０を示す。インサート６０は、内層６２（層５０について上記したような材料で作ることができる）を含む。層６２はディスク形状であり、層６４（層５０について上記したような材料で作ることができる）によって完全に封入される。従って、層６４は、層６４によって画定されるシェル内に完全に包囲されたコアを画定する。インサート６０は壁４９に付着される。一般的な言葉では、インサート６０は壁４９にヒートシール、溶接または接着され得る。従って、クロージャ６０は２つの別々の部分（すなわち、一方ではインサート６０、そして他方ではシェルなど）において作ることができ、これらの部分は互いに固定されて、酸素捕捉のためのクロージャ６０を画定する。
【０１４４】
代替の実施形態において、図７のインサート６０と類似しているが、クロージャと関連付けられないインサートは、容器本体の内壁、例えば下壁または側壁に取り付けられ得る。このようなインサートは、容器本体（例えば、カップまたはトレイ）と共に熱成形され得る。あるいは、容器本体および／または容器が形成された後に追加されてもよく、いくつかの場合には、容器本体内で自由に浮遊し得る（例えば、容器から製品を分配するために使用される開口部が非常に小さくて、インサートが通過できない場合）。ディスク、パッチまたはサシェの形態であり得るこのような自由浮遊または固定インサートは、種々のタイプの容器（例えば、カップ、トレイまたはボトルなど）と関連付けることができる。
【０１４５】
図８に示されるさらなる代替の実施形態では、クロージャシェル７２ａの材料は、それ自体がバリア材料としての機能を果たし、水素を発生するための活性材料を含む水素発生体７６ｄへの水分の移動を制御する。クロージャシェル７２ａは、さらに、酸素捕捉反応を触媒するための５０ｐｐｍのパラジウム触媒を含む。あるいは（またはさらに）、触媒は、例えば混合によって、水素発生体７６ｄと関連付けられてもよい。
【０１４６】
本発明は、上記の実施形態の詳細に限定されない。本発明は、本明細書（添付の特許請求の範囲、要約書および図面をどれも含む）において開示される特徴の任意の新規の１つ、または任意の新規の組み合わせ、そしてそのように開示された任意の方法またはプロセスのステップの任意の新規の１つ、または任意の新規の組み合わせにも及ぶ。
【図１】
2019194109.tif 000014
【図２】
2019194109.tif 000015
【図３】
2019194109.tif 000016
【図４】
2019194109.tif 000017
【図５】
2019194109.tif 000018
【図６】
2019194109.tif 000019
【図７】
2019194109.tif 000020
【図８】
2019194109.tif 000021